(57)【要約】  濃度が１〜２０質量％の範囲にある水酸化ストロンチウムの水溶液もしくは水性懸濁液を撹拌しながら、炭素原子数が１〜４の二価の鎖状炭化水素基と、その鎖状炭化水素基の両端のそれぞれに結合したカルボン酸基とを含むジカルボン酸、但し、鎖状炭化水素基は一もしくは二以上の炭素原子数が１〜６のアルキル基で置換されていてもよい、の存在下にて、該水溶液もしくは水性懸濁液に二酸化炭素ガスを水酸化ストロンチウム１ｇに対して０．５〜２００ｍＬ／分の範囲の流量にて導入して、水酸化ストロンチウムを炭酸化させることによって、針状の炭酸ストロンチウム粒子を製造することができる。
2012111691.tif 000002
【特許請求の範囲】
【請求項１】
濃度が１〜２０質量％の範囲にある水酸化ストロンチウムの水溶液もしくは水性懸濁液を撹拌しながら、炭素原子数が１〜４の二価の鎖状炭化水素基と、その鎖状炭化水素基の両端のそれぞれに結合したカルボン酸基とを含むジカルボン酸、但し、鎖状炭化水素基は一もしくは二以上の炭素原子数が１〜６のアルキル基で置換されていてもよい、の存在下にて、該水溶液もしくは水性懸濁液に二酸化炭素ガスを水酸化ストロンチウム１ｇに対して０．５〜２００ｍＬ／分の範囲の流量にて導入して、水酸化ストロンチウムを炭酸化させることを特徴とする針状炭酸ストロンチウム粒子の製造方法。
【請求項２】
上記ジカルボン酸の鎖状炭化水素基が水酸基と結合していない請求項１に記載の針状炭酸ストロンチウム粒子の製造方法。
【請求項３】
上記ジカルボン酸がメチル基もしくはエチル基で置換された二価の鎖状炭化水素基を含む請求項１に記載の針状炭酸ストロンチウム粒子の製造方法。
【請求項４】
上記ジカルボン酸が炭素原子数１〜６のアルキル基を有するマロン酸もしくは炭素原子数１〜６のアルキル基を有するマレイン酸である請求項１に記載の針状炭酸ストロンチウム粒子の製造方法。
【請求項５】
上記ジカルボン酸が水酸化ストロンチウムの水溶液もしくは水性懸濁液中に、水酸化ストロンチウム１００質量部に対して１〜２０質量部の範囲にて溶解している請求項１に記載の針状炭酸ストロンチウム粒子の製造方法。
【請求項６】
得られる針状炭酸ストロンチウム粒子が、長径の平均長さが１０〜５００ｎｍの範囲にあって、平均アスペクト比が２〜１０の範囲のサイズを持つ請求項１に記載の針状炭酸ストロンチウム粒子の製造方法。
【発明の詳細な説明】
【技術分野】
【０００１】
本発明は、針状炭酸ストロンチウム粒子の製造方法に関するものである。
【背景技術】
【０００２】
針状炭酸ストロンチウム粒子の用途の一つとして、高分子樹脂の充填材として、高分子樹脂の複屈折性を相殺させたり、高分子樹脂に積極的に複屈折性を付与する用途がある。複屈折性を相殺させた高分子樹脂は、非複屈折性光学樹脂材料としてレンズあるいは透明板として利用される。複屈折性が付与された高分子樹脂は、位相差板として利用される。【０００３】
特許文献１には、高分子樹脂中に長軸に沿った平均粒子サイズが５００ｎｍ以下の針状炭酸ストロンチウム粒子を、高分子樹脂の結合鎖の延伸方向（長手方向）と針状炭酸ストロンチウム粒子の長軸方向（長手方向）とが互いに平行あるいは直角になるように分散させることにより、高分子樹脂の結合鎖の配向により生じる複屈折性をストロンチウム粒子の配向により生じる複屈折性で相殺させて非複屈折性光学樹脂材料とすることが記載されている。そして、この文献には、上記の針状炭酸ストロンチウム粒子を製造する方法として、ストロンチウム塩水溶液に尿素を加えた上で、その液温を氷点以下にして、該水溶液中で尿素を加水分解させることにより炭酸ストロンチウム粒子を生成させる方法、水酸化ストロンチウム懸濁液の液温を氷点以下にして、該懸濁液に炭酸ガスを吹き込むことにより炭酸ストロンチウム粒子を生成させる方法が記載されている。なお、この文献の実施例では、上記の方法を利用して、長径の平均長さが２００ｎｍ以下の針状炭酸ストロンチウム粒子が得られている（実施例３）。【０００４】
特許文献２には、微細な針状炭酸ストロンチウム粒子の製造方法として、ストロンチウムイオン源を含むアルコール液中に、炭酸源を含有する水溶液を添加して、ストロンチウムと炭酸源とを反応させる際にアルカリ剤を添加する方法が記載されている。この文献の実施例でも、上記の方法を利用して、長径の平均長さが２００ｎｍ以下の針状炭酸ストロンチウム粒子が得られている。【０００５】
特許文献３には、微細な棒状炭酸ストロンチウム粒子の製造方法として、水酸化ストロンチウムと、二酸化炭素又は可溶性炭酸塩から選ばれる炭酸源とを、多価アルコール、ピロリン酸、アスコルビン酸、カルボン酸、カルボン酸塩、ポリカルボン酸又はポリカルボン酸塩からなる群より選ばれる粒子成長抑制剤の存在下にて、水溶媒中で反応させて針状炭酸ストロンチウム粒子を得て、得られた針状炭酸ストロンチウム粒子をさらに水中で５０℃以上の温度で加熱処理して、棒状炭酸ストロンチウム粒子とすることが記載されている。なお、この文献にポリカルボン酸の例として記載されているのは、ポリアクリル酸である。この文献の実施例によれば、上記の方法を利用することによって、長径の平均長さが２００ｎｍ以下の棒状炭酸ストロンチウム粒子が得られている。但し、この文献によれば、上記の方法を利用して得られる棒状炭酸ストロンチウム粒子は、くびれにも似た形状の脆い部分を有しており、この脆い部分を有していることによって、気流式粉砕機等で粉砕処理して容易に粒状粒子とすることができるとされている。
【先行技術文献】
【特許文献】
【０００６】
【特許文献１】特開２００４−３５３４７号公報
【特許文献２】特開２００８−２４７６９２号公報
【特許文献３】特開２０１０−２５４５３３号公報
【発明の概要】
【発明が解決しようとする課題】
【０００７】
前記特許文献１に記載の針状炭酸ストロンチウム粒子の製造方法は、原料のストロンチウム塩水溶液又は水酸化ストロンチウム懸濁液の液温を氷点以下に調整する必要がある。前記特許文献２に記載の針状炭酸ストロンチウム粒子の製造方法は、反応溶媒としてコストの高いアルコールを使用すること、そして反応後のアルコールの処理に費用が掛かるとの問題がある。前記特許文献３に記載の製造方法では得られる棒状炭酸ストロンチウム粒子が粒状になりやすいため、棒状粒子の状態で高分子樹脂中に分散させるのが難しい。
従って、本発明の目的は、微細でかつ容易に粒状になりにくい針状炭酸ストロンチウム粒子を、特には氷点以下の温度とする必要がなく、またアルコールを用いなくとも製造することができる方法を提供することにある。
【課題を解決するための手段】
【０００８】
本発明者は、一もしくは二以上の炭素原子数が１〜６のアルキル基で置換されていてもよい、炭素原子数が１〜４の二価の鎖状炭化水素基、及びその鎖状炭化水素基の両端のそれぞれに結合したカルボン酸基を含むジカルボン酸の存在下にて、水酸化ストロンチウムの水溶液もしくは水性懸濁液に二酸化炭素ガスを導入して水酸化ストロンチウムを炭酸化させることによって、微細でかつ容易に粒状になりにくい針状炭酸ストロンチウム粒子を生成させることが可能となることを見出し、本発明を完成させた。【０００９】
すなわち、本発明は、濃度が１〜２０質量％の範囲にある水酸化ストロンチウムの水溶液もしくは水性懸濁液を撹拌しながら、炭素原子数が１〜４の二価の鎖状炭化水素基と、その鎖状炭化水素基の両端のそれぞれに結合したカルボン酸基とを含むジカルボン酸、但し、鎖状炭化水素基は一もしくは二以上の炭素原子数が１〜６のアルキル基で置換されていてもよい、の存在下にて、該水溶液もしくは水性懸濁液に二酸化炭素ガスを水酸化ストロンチウム１ｇに対して０．５〜２００ｍＬ／分の範囲の流量にて導入して、水酸化ストロンチウムを炭酸化させることを特徴とする針状炭酸ストロンチウム粒子の製造方法にある。【００１０】
本発明の好ましい態様は、次の通りである。
（１）上記ジカルボン酸の鎖状炭化水素基が水酸基と結合していない。
（２）上記ジカルボン酸がメチル基もしくはエチル基で置換された二価の鎖状炭化水素基を含む。
（３）上記ジカルボン酸が炭素原子数１〜６のアルキル基を有するマロン酸もしくは炭素原子数１〜６のアルキル基を有するマレイン酸である。
（４）上記ジカルボン酸が水酸化ストロンチウムの水溶液もしくは水性懸濁液中に、水酸化ストロンチウム１００質量部に対して１〜２０質量部の範囲にて溶解している。
（５）得られる針状炭酸ストロンチウム粒子が、長径の平均長さが１０〜５００ｎｍの範囲にあって、平均アスペクト比が２〜１０の範囲のサイズを持つ。
【発明の効果】
【００１１】
本発明の製造方法を利用することによって、原料の水酸化ストロンチウムの水溶液もしくは水性懸濁液を氷点以下の温度に調整したり、反応溶媒に多量のアルコールを使用する必要なく、長径の平均長さが５００ｎｍ以下、特には２００ｎｍ以下の微細な針状炭酸ストロンチウム粒子を製造することができる。本発明の製造方法により得られる針状炭酸ストロンチウム粒子は、通常は針状の単結晶粒子からなり、くびれに似た脆い部分を有しないため強度が高く、容易には粒状になりにくい。このため、本発明の製造方法により得られる針状炭酸ストロンチウム粒子は、非複屈折性光学樹脂材料用の充填材として有利に使用することができる。
【図面の簡単な説明】
【００１２】
【図１】実施例１で製造した炭酸ストロンチウム粉末の走査型電子顕微鏡写真である。
【図２】実施例２で製造した炭酸ストロンチウム粉末の走査型電子顕微鏡写真である。
【発明を実施するための形態】
【００１３】
本発明の針状炭酸ストロンチウム粒子の製造方法では、出発原料として、濃度が１〜２０質量％の範囲にある水酸化ストロンチウムの水溶液もしくは水性懸濁液を用いる。水酸化ストロンチウムの水溶液もしくは水性懸濁液の濃度は、好ましくは２〜１５質量％の範囲、より好ましくは３〜８質量％の範囲である。
【００１４】
本発明では、水酸化ストロンチウムの水溶液もしくは水性懸濁液を撹拌しながら、該水溶液もしくは水性懸濁液に二酸化炭素ガスを水酸化ストロンチウム１ｇに対して０．５〜２００ｍＬ／分の範囲の流量にて導入して水酸化ストロンチウムを炭酸化させる。二酸化炭素ガスの流量は、好ましくは０．５〜１００ｍＬ／分の範囲、より好ましくは１〜５０ｍＬ／分の範囲である。
【００１５】
本発明では、水酸化ストロンチウムの炭酸化を、炭素原子数が１〜４の二価の鎖状炭化水素基と、その鎖状炭化水素基の両端のそれぞれに結合したカルボン酸基とを含むジカルボン酸の存在下にて行なう。ジカルボン酸は、下記式（Ｉ）により表されるカルボン酸であることが好ましい。
【００１６】
ＨＯＯＣ−Ｌ−ＣＯＯＨ・・・（Ｉ）
【００１７】
但し、Ｌは、炭素原子数が１〜４の二価の鎖状炭化水素基である。鎖状炭化水素基は二重結合を有していてもよい。鎖状炭化水素基の炭素原子数は、１〜３の範囲にあることが好ましく、１または２であることが好ましい。鎖状炭化水素基は、水酸基と結合していないことが好ましい。鎖状炭化水素基は、水素原子の全部もしくは一部が炭素原子数が１〜６のアルキル基、特にメチル基もしくはエチル基で置換されていることが好ましい。
【００１８】
ジカルボン酸の例としては、メチルマロン酸、ジメチルマロン酸、エチルマロン酸、ジエチルマロン酸、メチルコハク酸、２，２−ジメチルコハク酸、２，３−ジメチルコハク酸、メチルマレイン酸（シトラコン酸）及びジメチルマレイン酸を挙げることができる。ジカルボン酸は、水酸化ストロンチウムの水溶液もしくは水性懸濁液中に、水酸化ストロンチウム１００質量部に対して１〜２０質量部の範囲にて溶解していることが好ましく、２〜１５質量部の範囲にて溶解していることがより好ましい。
【００１９】
水酸化ストロンチウムを炭酸化させる際の水酸化ストロンチウムの水溶液もしくは水性懸濁液の液温は、一般には１〜１００℃の範囲にあり、好ましくは５〜５０℃の範囲にある。水酸化ストロンチウムの炭酸化の終点は、一般に水溶液もしくは水性懸濁液のｐＨが７以下となった時点である。
【００２０】
針状炭酸ストロンチウム粒子が生成した後の懸濁液は、スプレードライヤーあるいはドラムドライヤーなどの通常の乾燥機を用いて乾燥して、炭酸ストロンチウム粉末とすることができる。
【００２１】
本発明の製造方法により得られる針状炭酸ストロンチウム粒子は、ＳＥＭ（走査型電子顕微鏡）の画像から求められる長径の平均長さが通常は１０〜５００ｎｍの範囲、特には１０〜２００ｎｍの範囲にある。また、ＳＥＭの画像から求められる平均アスペクト比（長径／短径）は２〜１０の範囲、特には２〜５の範囲にある。
【実施例】
【００２２】
［実施例１］
水温１０℃の純水３Ｌに水酸化ストロンチウム八水和物３６６ｇを投入し、撹拌して濃度５．６質量％の水酸化ストロンチウム水性懸濁液を調製した。この水酸化ストロンチウム水性懸濁液にジメチルマロン酸１７．２ｇ（水酸化ストロンチウム１００質量部に対して１０．３質量部）を加えて撹拌して溶解させた。次いで、水酸化ストロンチウム水性懸濁液の液温を１０℃に維持しつつ、撹拌を続けながら、該水性懸濁液に二酸化炭素ガスを３．７５Ｌ／分の流量（水酸化ストロンチウム１ｇに対して２２．４ｍＬ／分の流量）にて、該水性懸濁液のｐＨが７になるまで吹き込んで、炭酸ストロンチウム粒子を生成させた後、さらに３０分間撹拌を続けて、炭酸ストロンチウム粒子水性懸濁液を得た。得られた水性懸濁液を乾燥して炭酸ストロンチウム粉末を得た。【００２３】
得られた炭酸ストロンチウム粉末のＳＥＭ写真を図１に示す。図１の写真から、得られた炭酸ストロンチウム粉末の粒子形状は針状であることが分かる。得られた炭酸ストロンチウム粉末のＢＥＴ比表面積は６６．３ｍ2／ｇであった。また、炭酸ストロンチウム粉末のＳＥＭ写真から画像解析により３００個の炭酸ストロンチウム粒子のアスペクト比と長径の長さを測定し、その平均値を求めたところ、平均アスペクト比は２．９９で、長径の平均長さは１１０ｎｍであった。【００２４】
［実施例２］
ジメチルマロン酸の代わりにメチルマレイン酸８．５ｇ（水酸化ストロンチウム１００質量部に対して５．１質量部）を加えたこと、二酸化炭素ガスの流量を０．５Ｌ／分の流量（水酸化ストロンチウム１ｇに対して３．０ｍＬ／分の流量）としたこと以外は、実施例１と同様にして、炭酸ストロンチウム粉末を製造した。【００２５】
得られた炭酸ストロンチウム粉末のＳＥＭ写真を図２に示す。図２の写真から、得られた炭酸ストロンチウム粉末の粒子形状は針状であることが分かる。得られた炭酸ストロンチウム粉末のＢＥＴ比表面積は５６．０ｍ2／ｇであった。また、炭酸ストロンチウム粉末のＳＥＭ写真から画像解析により３００個の炭酸ストロンチウム粒子のアスペクト比と長径の長さを測定し、その平均値を求めたところ、平均アスペクト比は２．７８で、長径の平均長さは１０３ｎｍであった。
【図１】
2012111691.tif 000003
【図２】
2012111691.tif 000004
【国際調査報告】
2012111691.tif 000005
2012111691.tif 000006
2012111691.tif 000007
2012111691.tif 000008